ЭНЕРГЕТИЧЕСКИЙ КАБЕЛЬ

1. Кабель содержащий, по меньшей мере, один электрический проводник и, по меньшей мере, один электроизоляционный слой, окружающий указанный электрический проводник, при этом, по меньшей мере, один электроизоляционный слой содержит:
(a) термопластичный полимерный материал, в качестве которого выбирают:
по меньшей мере, один сополимер (i) пропилена с, по меньшей мере, одним олефиновым сомономером, выбранным из этилена и α-олефина, за исключением пропилена, причем у указанного сополимера температура плавления составляет более чем или равна 130°C, и энтальпия плавления составляет от 20 Дж/г до 90 Дж/г;
смесь, по меньшей мере, одного сополимера (i) с, по меньшей мере, одним сополимером (ii) этилена и, по меньшей мере, одним α-олефином, причем у указанного сополимера (ii) энтальпия плавления составляет от 0 Дж/г до 70 Дж/г;
смесь, по меньшей мере, одного гомополимера пропилена с, по меньшей мере, одним сополимером (i) или сополимером (ii);
(b) по меньшей мере, один наноразмерный наполнитель;
при этом, по меньшей мере, один из сополимера (i) и сополимера (ii) представляет собой гетерофазный сополимер.
2. Кабель по п.1, в котором, по меньшей мере, один наноразмерный наполнитель (b) является необработанным.
3. Кабель по п.1, в котором, по меньшей мере, в одном электроизоляционном слое практически не содержится какой-либо компатибилизатор.
4. Кабель по п.1, в котором сополимер (i) представляет собой сополимер пропилена/этилена.
5. Кабель по п.1, в котором олефиновый сомономер в сополимере (i) присутствует в количестве, равном или составляющем менее 15 мол.%, предпочтительно равном или составляющем менее 10 мол.%.
6. Кабель по п.1, в котором сополимер (i) или сополимер (ii) представляет собой статистический сополимер.
7. Кабель по п.1, в котором в сополимере (i) и/или сополимере (ii), когда он является гетерофазным, эластомерная фаза присутствует в количестве, равном или составляющем более 45 мас.% по отношению к суммарной массе сополимера.
8. Кабель по п.7, в котором эластомерная фаза состоит из эластомерного сополимера этилена и пропилена, содержащего от 15 мас.% до 50 мас.% этилена и от 50 мас.% до 85 мас.% пропилена по отношению к массе эластомерной фазы.
9. Кабель по п.1, в котором олефиновый сомономер в сополимере (ii) представляет собой пропилен, 1-гексен или 1-октен.
10. Кабель по п.1, в котором у сополимера (i) и/или сополимера (ii) температура плавления составляет от 140°C до 180°C.
11. Кабель по п.1, в котором у сополимера (i) энтальпия плавления составляет от 25 Дж/г до 80 Дж/г.
12. Кабель по п.1, в котором у сополимера (ii) энтальпия плавления составляет от 10 Дж/г до 30 Дж/г.
13. Кабель по п.1, в котором, когда термопластичный материал изоляционного слоя содержит смесь сополимера (i) и сополимера (ii), у последнего энтальпия плавления меньше, чем у первого.
14. Кабель по п.1, в котором, когда термопластичный материал изоляционного слоя содержит смесь сополимера (i) и сополимера (ii), соотношение сополимера (i) и сополимера (ii) составляет от 1:9 до 8:2.
15. Кабель по п.1, в котором, когда термопластичный материал изоляционного слоя содержит смесь гомополимера пропилена и, по меньшей мере, одного из сополимера (i) и сополимера (ii), соотношение гомополимера пропилена и сополимера (i) и/или сополимера (ii) составляет от 0,5:9,5 до 5:5.
16. Кабель по п.1, в котором, по меньшей мере, один электроизоляционный слой дополнительно содержит, по меньшей мере, одну диэлектрическую текучую среду (c), тщательно перемешанную с термопластичным материалом.
17. Кабель по п.1, в котором массовая концентрация указанной, по меньшей мере, одной диэлектрической текучей среды в указанном термопластичном полимерном материале меньше, чем концентрация насыщения указанной диэлектрической текучей среды в указанном термопластичном полимерном материале.
18. Кабель по п.1, в котором массовое соотношение, по меньшей мере, одной диэлектрической текучей среды (c) и термопластичного полимерного материала (a) составляет от 1:99 до 25:75, предпочтительно от 2:98 до 15:85.
19. Кабель по п.1, в котором, по меньшей мере, у одной диэлектрической текучей среды (c) температура плавления или температура текучести составляет от -130°C до +80°C.
20. Кабель по п.1, в котором в качестве, по меньшей мере, одной диэлектрической текучей среды (c) выбирают минеральные масла, по выбору содержащие, по меньшей мере, один гетероатом, выбранный из кислорода, азота или серы; жидкие парафины; растительные масла; олигомерные ароматические полиолефины; парафиновые воски; синтетические масла.
21. Кабель по п.1, в котором, по меньшей мере, у одного наноразмерного наполнителя (b) средний размер частиц (по меньшей мере, в одном измерении) равен или составляет менее 2000 нм, предпочтительно от 1 до 500 нм.
22. Кабель по п.1, в котором в качестве, по меньшей мере, одного наноразмерного наполнителя (b) выбирают оксиды, титанаты, силикаты металлов.
2
2
2
3
3
2
2
3
2
3
2
3
2
3
2
3
2
3
2
3
23. Кабель по п.22, в котором в качестве, по меньшей мере, одного наноразмерного наполнителя (b) выбирают ZnO, MgO, TiO, SiO, AlO BaTiO, SnO, MnO, BiO, CuO, InO, LaO, NiO, SbO, SnO, SrTiO, YO, WO.
24. Кабель по п.1, в котором, по меньшей мере, один наноразмерный наполнитель (b) присутствует в количестве, составляющем от 0,2 мас.% до 5 мас.%, предпочтительно от 0,5 мас.% до 2 мас.% по отношению к массе термопластичного полимерного материала (a).
25. Кабель по п.1, включающий в себя, по меньшей мере, один полупроводниковый слой, который содержит, помимо компонентов (a) и (b):
(d) по меньшей мере, один проводящий наполнитель, предпочтительно наполнитель на основе технического углерода.